(57)【特許請求の範囲】
【請求項１】
目付が８ｇ／ｍ２〜２５ｇ／ｍ２であって、平均繊維径が７μｍ〜３０μｍである長繊維を含む第一不織布層と、
目付が２０ｇ／ｍ２〜５０ｇ／ｍ２であって、平均繊維径が７μｍ〜３０μｍである短繊維を含む第二不織布層とを積層してなる複合不織布であって、
ＫＥＳ−ＦＢ２における縦方向の曲げ剛性が０．０３５ｇｆ・ｃｍ／ｃｍ２〜０．０５０ｇｆ・ｃｍ／ｃｍ２であって、ＫＥＳ−ＦＢ３における圧縮特性が０．５５ｇｆ・ｃｍ／ｃｍ２〜０．７０ｇｆ・ｃｍ／ｃｍ２であることを特徴とする温熱具用不織布。
【請求項２】
前記温熱具用不織布の縦方向における５％伸張時の応力が０．１０Ｎ／５ｃｍ以上０．５０Ｎ／５ｃｍ未満である請求項１に記載の温熱具用不織布。
【請求項３】
前記長繊維が、ポリブチレンテレフタレート繊維またはポリトリメチレンテレフタレート繊維である請求項１または２に記載の温熱具用不織布。
【請求項４】
前記第一不織布層と第二不織布層との質量比は、第一不織布層：第二不織布層＝１０〜６０：９０〜４０である請求項１〜３のいずれかに記載の温熱具用不織布。
【請求項５】
前記複合不織布が、ウォーターパンチ又はニードルパンチにより一体化されたものである請求項１〜４のいずれか一項に記載の温熱具用不織布。
【請求項６】
請求項１〜５のいずれか一項に記載の温熱具用不織布に、透湿フィルムを積層してなる通気性を有する包材と、前記包材中に空気の存在下で発熱する発熱組成物とを有することを特徴とする温熱具。
【発明の詳細な説明】
【技術分野】
【０００１】
本発明は、温熱具用不織布及び、それを用いた温熱具に関するものである。
【背景技術】
【０００２】
温熱具は、一般的に空気に曝すことにより発熱する組成物を、微孔フィルムに不織布を積層してなる包材に包んでなる温熱用具である。温熱具としては、例えば、揉むタイプや貼るタイプのカイロなどが挙げられる。従来、温熱具の表面材としては、合成繊維からなるスパンボンド不織布が多く用いられている。従来の温熱具は、表面材が柔軟性に乏しいため、人体に接触されると、ゴワゴワする肌触りなどの不快感を与える問題があった。そのため、肌触り性及び柔軟性に優れた使用快適性の良い温熱具が求められている。
【０００３】
例えば、特許文献１には、セルロース系短繊維からなり、水流交絡法により製造された肌触り及び保水性に優れた使い捨てカイロ用不織布が提案されている。また、特許文献２には、熱可塑性長繊維不織布層と短繊維ウェブ層とからなり、流体交絡で一体化された、寸法安定性、柔軟性、肌触り性などに優れた使い捨てカイロ用不織布が提案されている。
【特許文献１】特開２００３−３３９７５３号公報
【特許文献２】特開２００７−２０７８７号公報
【発明の開示】
【発明が解決しようとする課題】
【０００４】
上述したように、使用快適性の良い温熱具を製造するために、温熱具用不織布の肌触り性及び柔軟性を一層向上することが要望される。本発明の目的は、ソフトな肌触り、柔軟性に優れる温熱具用不織布及びそれを用いた温熱具を提供することにある。
【課題を解決するための手段】
【０００５】
上記課題を解決することのできた本発明の温熱具用不織布は、目付が８ｇ／ｍ２〜２５ｇ／ｍ２であって、平均繊維径が７μｍ〜３０μｍである長繊維を含む第一不織布層と、目付が２０ｇ／ｍ２〜５０ｇ／ｍ２であって、平均繊維径が７μｍ〜３０μｍである短繊維を含む第二不織布層とを積層してなる複合不織布であって、ＫＥＳ−ＦＢ２における縦方向の曲げ剛性が０．０３５ｇｆ・ｃｍ／ｃｍ２〜０．０５０ｇｆ・ｃｍ／ｃｍ２であって、ＫＥＳ−ＦＢ３における圧縮特性が０．５５ｇｆ・ｃｍ／ｃｍ２〜０．７０ｇｆ・ｃｍ／ｃｍ２であることを特徴とする。
【０００６】
すなわち、本発明者らは、目付が８ｇ／ｍ２〜２５ｇ／ｍ２であって、平均繊維径が７μｍ〜３０μｍである長繊維を含む第一不織布層と、目付が２０ｇ／ｍ２〜５０ｇ／ｍ２であって、平均繊維径が７μｍ〜３０μｍである短繊維を含む第二不織布層とを積層してなる複合不織布であって、ＫＥＳ−ＦＢ２における縦方向の曲げ剛性とＫＥＳ−ＦＢ３における圧縮特性とを所定範囲に制御することによって、ソフトな肌触りで柔軟性に優れている温熱具用不織布が得られることを見出し本発明を完成するに至った。前記温熱具用不織布の縦方向における５％伸張時の応力は、０．１０Ｎ／５ｃｍ以上、０．５０Ｎ／５ｃｍ未満であることが好ましい。前記長繊維として、例えば、ポリブチレンテレフタレート繊維またはポリトリメチレンテレフタレート繊維が好ましい。前記第一不織布層と第二不織布層との質量比は、例えば、１０〜６０：９０〜４０である。前記複合不織布は、例えば、ウォーターパンチ又はニードルパンチにより一体化することが好適である。また、本発明には、前記温熱具用不織布に、透湿フィルムを積層した通気性を有する包材と、前記包材中に空気の存在下で発熱する発熱組成物とを有することを特徴とする温熱具が含まれる。
【発明の効果】
【０００７】
本発明によれば、ソフトな肌触り、柔軟性に優れている温熱具用不織布及び、それを用いた使用快適性の良い温熱具が得られる。
【発明を実施するための最良の形態】
【０００８】
本発明の温熱具用不織布は、目付が８ｇ／ｍ２〜２５ｇ／ｍ２であって、平均繊維径が７μｍ〜３０μｍである長繊維を含む第一不織布層と、目付が２０ｇ／ｍ２〜５０ｇ／ｍ２であって、平均繊維径が７μｍ〜３０μｍである短繊維を含む第二不織布層とを積層してなる複合不織布であって、ＫＥＳ−ＦＢ２における縦方向の曲げ剛性が０．０３５ｇｆ・ｃｍ／ｃｍ２〜０．０５０ｇｆ・ｃｍ／ｃｍ２であって、ＫＥＳ−ＦＢ３における圧縮特性が０．５５ｇｆ・ｃｍ／ｃｍ２〜０．７０ｇｆ・ｃｍ／ｃｍ２であることを特徴とする。
【０００９】
まず、本発明で使用する第一不織布層について説明する。
【００１０】
前記第一不織布層は長繊維を含むものである。前記第一不織布層に含まれる長繊維の比率は、２０質量％以上であることが好ましく、３０質量％以上であることがより好ましい。また、前記第一不織布層は、実質的に長繊維のみからなることがさらに好ましい。第一不織布層として長繊維を含むものを使用することにより、積層時の加工性が向上するからである。
【００１１】
前記第一不織布層の目付は、８ｇ／ｍ２以上であることが好ましく、１２ｇ／ｍ２以上であることがより好ましく、２５ｇ／ｍ２以下であることが好ましく、２０ｇ／ｍ２以下であることがより好ましい。第一不織布層の目付けを８ｇ／ｍ２以上とすることにより、加工性が向上し、２５ｇ／ｍ２以下とすることにより、不織布が硬くなりすぎず柔軟性が損なわれにくくなる。
【００１２】
前記第一不織布層を構成する長繊維の平均繊維径は、７μｍ以上であることが好ましく、１０μｍ以上であることがより好ましく、３０μｍ以下であることが好ましく、２０μｍ以下であることがより好ましい。長繊維の平均繊維径を７μｍ以上とすることにより、加工性が良好となり、３０μｍ以下とすることにより、柔軟性が向上する。
【００１３】
前記長繊維としては、例えば、ポリエチレン、ポリプロピレン、共重合ポリプロピレンなどのポリオレフィン系繊維、ポリブチレンテレフタレート、ポリトリメチレンテレフタレート、ポリエチレンテレフタレート、ポリエチレンナフタレート、共重合ポリエステルなどのポリエステル系繊維、ナイロン−６、ナイロン−６６、共重合ナイロンなどのポリアミド系繊維、鞘がポリエチレン、ポリプロピレン、共重合ポリエステル、芯がポリプロピレン、ポリエステルなどからなる芯鞘構造などの複合繊維、ポリ乳酸、ポリブチレンサクシネート、ポリエチレンサクシネートなどの生分解性繊維などの熱可塑性合成繊維が用いられる。前記熱可塑性合成繊維は、単独、あるいは、２種以上の繊維を混合して用いることもできる。前記熱可塑性合成繊維の中でも、ポリブチレンテレフタレート繊維、または、ポリトリメチレンテレフタレート繊維が好ましい。第一不織布層を構成する繊維として、ポリブチレンテレフタレート繊維、または、ポリトリメチレンテレフタレート繊維を採用することにより、得られる複合不織布が、所定のＫＥＳ−ＦＢ２における縦方向の曲げ剛性および圧縮特性を満足しやすくなる。
【００１４】
本発明で使用する第一不織布層の製造方法としては、従来公知の不織布の製法、例えば、スパンボンド法や、メルトブロー法などが挙げられる。
【００１５】
前記第一不織布層は、強度及び寸法安定性を確保するため、部分熱圧着されていることが好ましい。前記第一不織布層の部分熱圧着率は、３％以上であることが好ましく、８％以上であることがより好ましく、３０％以下であることが好ましく、２０％以下であることがより好ましい。部分熱圧着率が、前記範囲内であれば、強度、寸法安定性及び流体交絡性が良好である第一不織布層が得られる。また、流体交絡性を阻害しないため、第一不織布層における熱圧着部は、１個ごとに比較的小さな面積で狭い間隔で分布することが好ましい。例えば、前記熱圧着部の１個当たりの面積は０．１ｍｍ２〜１０ｍｍ２であり、前記熱圧着部の間隔は１ｍｍ〜１５ｍｍである。
【００１６】
次に、本発明で使用する第二不織布層について説明する。
【００１７】
前記第二不織布層は短繊維を含むものである。前記第二不織布層に含まれる短繊維の比率は、２５質量％以上であることが好ましく、６０質量％以上であることがより好ましい。また、前記第二不織布層が、実質的に短繊維のみからなることが好ましい。第二不織布層として、短繊維を含むものを使用することにより、表面に柔らかい質感を付与することができる。
【００１８】
前記第二不織布層の目付は、２０ｇ／ｍ２以上であることが好ましく、３０ｇ／ｍ２以上であることがより好ましく、５０ｇ／ｍ２以下であることが好ましく、４０ｇ／ｍ２以下であることがより好ましい。第二不織布層の目付を２０ｇ／ｍ２以上とすることにより、表面の質感が向上し、５０ｇ／ｍ２以下とすることにより、厚みが押さえられ不織布の柔軟性が保持できる。
【００１９】
前記第二不織布層を構成する短繊維の平均繊維径は、７μｍ以上であることが好ましく、１０μｍ以上であることがより好ましく、３０μｍ以下であることが好ましく、２０μｍ以下であることがより好ましい。短繊維の平均繊維径を７μｍ以上とすることにより、適度なボリュームを不織布に与えることができ、３０μｍ以下とすることにより、柔軟性を付与できる。
【００２０】
前記第二不織布層を構成する短繊維の平均長さは、３０ｍｍ以上であることが好ましく、５０ｍｍ以上であることがより好ましく、８０ｍｍ以下であることが好ましく、６０ｍｍ以下であることがより好ましい。短繊維の平均長さを３０ｍｍ以上とすることにより、短繊維集合体として形状を保持できるからであり、８０ｍｍ以下とすることにより、不織布製造時の短繊維のカード通過性を良好とすることができるからである。
【００２１】
前記短繊維を構成する繊維としては、温熱具用包材に包まれる組成物に影響を与えないものであれば、特に限定されないが、疎水性繊維を主体に構成することが好ましい。温熱具は、酸素の供給量や発熱組成物が含有する水分量を調整し、比較的緩やかな反応速度で酸化反応が進行することにより長時間にわたり適度な発熱が持続する。第二不織布層を構成する短繊維を、疎水性繊維を主体に構成しておけば、発熱組成物が、水分を吸収しにくくなり、酸化反応への影響が小さくなる。
【００２２】
前記疎水性繊維としては、例えば、ポリエチレン、ポリプロピレン、共重合ポリプロピレンなどのポリオレフィン系繊維、ポリエチレンテレフタレート、ポリブチレンテレフタレート、ポリエチレンナフタレート、共重合ポリエステルなどのポリエステル系繊維、ナイロン−６、ナイロン−６６、共重合ナイロンなどのポリアミド系繊維、鞘がポリエチレン、ポリプロピレン、共重合ポリエステル、芯がポリプロピレン、ポリエステルなどからなる芯鞘構造などの複合繊維、ポリ乳酸、ポリブチレンサクシネート、ポリエチレンサクシネートなどの生分解性繊維などの熱可塑性合成繊維が用いられる。前記熱可塑性合成繊維は、単独でもよく、２種以上の繊維を積層し、混合して用いることもできる。
【００２３】
なお、第二不織布層を構成する繊維としては、前記疎水性繊維のみを使用することが好ましい態様であるが、温熱具用包材に包まれる発熱組成物が含有する水分に影響を与えない程度に、親水性繊維を混合しても良い。前記親水性繊維としては、コットンなどの天然繊維、レーヨン、リオセル、キュプラ、ポリノジックなどの再生繊維が好適である。前記の親水性繊維は、単独でもよく、２種以上の繊維を用いることもできる。前記親水性繊維の混合比率は、親水性繊維の種類に応じて適宜調整できるが、短繊維総量中、５０質量％以下であることが好ましく、３０質量％以下であることがより好ましい。第二不織布層において、親水性繊維の混合比率を前記範囲内にすれば、温熱具用包材に包まれる発熱組成物が含有する水分に影響がなく、肌触り性及び皮膚との親和性などが向上した温熱具が得られる。
【００２４】
本発明で使用する第二不織布層の製造方法としては、例えば、従来公知のカード法などの開繊処理を行い、ウェブを形成する方法が挙げられる。なお、必要に応じて、形成したウェブにニードルパンチまたはスパンレース法などにより交絡を施しても良い。
【００２５】
本発明における温熱具用不織布は、前記第一不織布層と第二不織布層とを積層してなる複合不織布である。積層態様としては、例えば、図１及び図２の態様が挙げられる。図１は、第二不織布層１が第一不織布層３の片面に積層してなる温熱具用不織布１０である。図２は第二不織布層１が第一不織布層３の両面に積層してなる温熱具用不織布１０である。好ましくは、前記第一不織布を上層として、第二不織布を下層として積層した二層構造の態様である。
【００２６】
積層に際しては、前記第一不織布層と第二不織布層との質量比を、第一不織布層：第二不織布層が１０〜６０：９０〜４０とすることが好ましく、１５〜５５：８５〜４５とすることがより好ましく、２０〜５０：８０〜５０とすることがさらに好ましい。第一不織布層と第二不織布層との質量比を前記範囲内にすることによって、肌触り性及び柔軟性が一層良好になるとともに、強度及び寸法安定性も維持しやすくなる。
【００２７】
前記第一不織布層と前記第二不織布層とを積層してなる複合不織布は、ウォーターパンチまたはニードルパンチにより一体化されることが好ましい。前記ウォーターパンチ法としては、例えば、公知のスパンレース加工機を用い、前記第一不織布層と前記第二不織布層とからなる積層体を、金網製やポリエステル繊維製などの網目を有する多孔性支持体上に設置し、表裏両面にそれぞれ高圧水流を噴射ノズルから噴射することにより一体化させる方法が挙げられる。なお、前記多孔性支持体の下から真空装置を用いることによりスムーズに脱液することもできる。さらに、ドライヤーで水分を乾燥することも好適である。
【００２８】
前記ウォーターパンチ法として、まず、第二不織布層側から高圧水流を噴射することにより、ある程度前記第二不織布層と前記第一不織布層とを交絡させ、次に、反転させて、前記第一不織布側から高圧水流を噴射することにより前記第二不織布層と前記第一不織布層とをさらに交絡させる方法が好適である。
【００２９】
前記ウォーターパンチ方法において、高圧水流を噴射する条件としては、例えば、第一不織布層側にかける噴射圧は１０ｋｇｆ／ｃｍ２（０．９８ＭＰａ）〜１００ｋｇｆ／ｃｍ２（９．８０ＭＰａ）であり、第二不織布層側にかける噴射圧は１５ｋｇｆ／ｃｍ２（１．４７ＭＰａ）〜１００ｋｇｆ／ｃｍ２（９．８０ＭＰａ）であることが好ましい。噴射ノズルの孔径は、０．０５ｍｍ〜２．０ｍｍが好ましく、噴射ノズルの間隔は、例えば、０．５ｍｍ〜１０．０ｍｍが好ましい。噴射ノズルと前記多孔性支持体との間隔は１ｃｍ〜５ｃｍであることが推奨される。
【００３０】
前記ニードルパンチ方法としては、まず第二不織布層側からニードルパンチし、次に第一不織布層側からニードルパンチして交絡させる方法が好適である。
【００３１】
ニードルパンチを実施する条件について、特開２００４−１９０６２号公報などで開示されている条件を用いることができ、例えば、針が３４〜３８番手ニードル、針密度が３０〜１００本／ｃｍ２、針深度が１５ｍｍ以下である。
【００３２】
本発明における温熱具用不織布は、ニードルパンチまたはウォータパンチにより一体化されることによって、長繊維を含む第一不織布層の繊維間隙に、第二不織布層に含まれる短繊維が入りこみ、厚み方向にわたって第一不織布層と第二不織布層とが、三次元で交絡される構造を有するため、表面が立毛状態であり、柔軟性、肌触り性が良好であると共に、短繊維の脱落が少なく、耐磨耗性に優れる。
【００３３】
前記温熱具用不織布の縦方向における５％伸張時の応力は、０．１０Ｎ／５ｃｍ以上であることが好ましく、０．２０Ｎ／５ｃｍ以上であることがより好ましく、０．５０Ｎ／５ｃｍ未満であることが好ましく、０．４０Ｎ／５ｃｍ以下であることがより好ましい。前記温熱具用不織布の縦方向とは、温熱具用不織布を製造する際の流れ方向（機械方向、ＭＤ）である。また、前記温熱具用不織布の横方向（ＴＤ）における５％伸張時の応力は、０．０１Ｎ／５ｃｍ以上であることが好ましく、０．０２Ｎ／５ｃｍ以上であることがより好ましく、０．２０Ｎ／５ｃｍ以下であることが好ましく、０．１０Ｎ／５ｃｍ以下であることがより好ましい。前記温熱具用不織布の横方向（ＴＤ）とは、前記温熱具用不織布の縦方向（ＭＤ）に対して９０°の角度で交差する方向である。前記温熱具用不織布の縦方向における５％伸張時の応力又は横方向における５％伸張時の応力が、前記範囲内である温熱具用不織布は、幅入り率が少ないため、寸法安定性及び加工安定性が良好である。
【００３４】
前記温熱具用不織布は、ＫＥＳ−ＦＢ２における縦方向の曲げ剛性が、０．０３５ｇｆ・ｃｍ／ｃｍ２（０．０３４Ｐａ・ｍ）以上であることが好ましく、０．０４０ｇｆ・ｃｍ／ｃｍ２（０．０３９Ｐａ・ｍ）以上であることがより好ましく、０．０５０ｇｆ・ｃｍ／ｃｍ２（０．０４９Ｐａ・ｍ）以下であることが好ましく、０．０４６ｇｆ・ｃｍ／ｃｍ２（０．０４５Ｐａ・ｍ）以下であることがより好ましい。ＫＥＳ−ＦＢ２における縦方向の曲げ剛性は、温熱具用不織布の柔らかさを指標するものである。前記ＫＥＳ−ＦＢ２における縦方向の曲げ剛性が、前記範囲にある温熱具用不織布は、肌触り性及び柔軟性に優れると共に、肌への追従性に優れるものである。前記ＫＥＳ−ＦＢ２における縦方向の曲げ剛性は、カトーテック社製のＫＥＳ−ＦＢ２型曲げ試験機を用い、２０±２℃／６５±２％ＲＨの測定環境で測定した縦方向の曲げ剛性値である。
【００３５】
前記温熱具用不織布は、ＫＥＳ−ＦＢ３における圧縮特性が、０．５５ｇｆ・ｃｍ／ｃｍ２（０．５４Ｐａ・ｍ）以上であることが好ましく、０．６０ｇｆ・ｃｍ／ｃｍ２（０．５９Ｐａ・ｍ）以上であることがより好ましく、０．７０ｇｆ・ｃｍ／ｃｍ２（０．６９Ｐａ・ｍ）以下であることが好ましく、０．６５ｇｆ・ｃｍ／ｃｍ２（０．６４Ｐａ・ｍ）以下であることがより好ましい。ＫＥＳ−ＦＢ３における圧縮特性は、温熱具用不織布のふんわりさを指標するものである。前記ＫＥＳ−ＦＢ３における圧縮特性が前記範囲である温熱具用不織布は、ふんわりしている風合いを有すると共に、数時間使用してもゴワゴワ感がほとんど感じられないものである。前記ＫＥＳ−ＦＢ３における圧縮特性は、カトーテック社製のＫＥＳ−ＦＢ３型圧縮試験機を用い、２０±２℃／６５±２％ＲＨの測定環境で、第一不織布層側より５０ｓｅｃ／ｍｍの圧縮速度で圧縮し測定した圧縮特性値である。
【００３６】
前記温熱具用不織布の厚さは、０．６ｍｍ以上であることが好ましく、０．７ｍｍ以上であることがより好ましく、０．８ｍｍ以上であることがさらに好ましい。厚さが前記下限以上の温熱具用不織布は、膨らみ感を有するため、肌触り性及び柔軟性に優れるからである。
【００３７】
以下、前記温熱具用不織布を用いた温熱具について、図面を参照しながら説明するが、本発明の温熱具は、図面に示した態様に限定されるものではない。本発明の温熱具は、前記温熱具用不織布に透湿フィルムを積層してなる通気性を有する包材と、前記包材中に空気の存在下で発熱する発熱組成物とを有する温熱具である。
【００３８】
図３および図４は、本発明の温熱具の態様を例示する説明図である。図３に示した温熱具では、本発明の温熱具用不織布１０に透湿フィルム５を積層してなる包材を温熱具２０の片面に用い、温熱具２０の他面に透湿フィルム５とその全面にわたって設けらている接着手段１１とからなるものを用い、それらの間に発熱組成物７が収容されている。接着手段１１は、接着剤層と離形紙とからなり、離形紙をはがすことにより、温熱具を肌もしくは衣服に直接貼布することができる。図４に示した温熱具では、本発明の温熱具用不織布１０に透湿フィルム５を積層してなる包材同士の間に、発熱組成物７が収容されている。また、図３および図４に示した温熱具は、包材の周縁部においてシール部９が設けられている。なお、接着手段１１は、温熱具の種類に応じて、設けない場合があり、例えば、揉むタイプの温熱具の場合は、接着手段１１を設けなくてよい。この際、本発明の温熱具用不織布を使用することにより、温熱具の肌触りや使用快適性が向上する。
【００３９】
前記透湿フィルムとしては、透湿性を有するものであれば、特に限定されなく、例えば、樹脂に炭酸カルシウムなどの無機微粒子を混合してシート状とし、これを延伸するなどにより微小な空隙を形成した多孔質シートが挙げられる。前記透湿フィルムとしては、例えば、単一のフィルム、或いは２種以上の積層フィルムなどが用いられる。
【００４０】
前記透湿フィルムを構成する基材としては、特に限定されるものではなく、例えば、ポリエチレン、メタロセン触媒を用いた直鎖状低密度ポリエチレン、ポリプロピレン、ポリエチレン／エチレン−酢酸ビニール共重合物、ポリエチレン／エチレンアクリル酸塩共重合物、ポリアミドなどが用いられる。不織布の柔軟性の観点から、ポリエチレンが好ましい。
【００４１】
前記温熱具用不織布に透湿フィルムを積層する方法としては、特に限定されなく、例えば、接着剤あるいは熱接合により積層する方法や、Ｔダイからの押出しラミネート法などが挙げられる。透湿フィルムは、第一不織布層側に配置することが好適である。
【００４２】
また、第二不織布層側には、適宜、印刷などが施されていても良い。
【００４３】
前記発熱組成物としては、空気の存在下で発熱するものであれば、特に限定されなく、例えば、鉄粉などの金属粉、金属塩化物、金属硫化物、反応助剤、水、保湿材（例えば、活性炭、木粉、バーミキュライト、吸水性樹脂、シリカゲル、リンターなど）及び添加物などの混合物が用いられる。
【００４４】
前記温熱具を製造する方法としては、従来公知の方法により製造することができる。例えば、前記包材に、前記発熱組成物を収容し、包材の周縁部をシールすることにより製造する方法などが挙げられる。
【００４５】
前記温熱具の具体例としては、揉むカイロ、貼るカイロなどの使い捨てカイロを挙げることができる。
【実施例】
【００４６】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。本発明で用いた測定法は以下の通りである。
【００４７】
［測定法］
（１）目付
ＪＩＳ  Ｌ  １９０６（２０００）５．２法に従って測定する。
（２）平均繊維径
温熱具用不織布の表裏それぞれにおいて任意部位１０箇所からサンプリングした試験片の切断面が観察できるように蒸着セットして、視差走査型電子顕微鏡にて繊維軸を横切る方向にほぼ直角に切断されている任意の繊維５０本について写真撮影し、写真を拡大して各繊維の断面から直径を求め、それらの値を平均して繊維の直径をそれぞれ算出する。
（３）厚さ
ＪＩＳ  Ｌ  １９０６（２０００）５．１法に準拠して測定する。加圧子として４ｃｍ２のものを使用し、加圧圧力が２ｋＰａである。
（４）５％伸張時の応力
ＪＩＳ  Ｌ  １９０６に準じて測定する。引張試験機で、幅５ｃｍ、長さ３０ｃｍの試料を切り取り、つかみ間隔１０ｃｍ、引張速度１０ｃｍ／ｍｉｎで５％伸張時の中間応力、破断強度を縦、横それぞれ３箇所測定し、３点の平均値で求める。
（５）縦方向の曲げ剛性
試料を２０ｃｍ角に切断し、カトーテック社製のＫＥＳ−ＦＢ２曲げ試験機を用い、２０±２℃／６５±２％ＲＨの測定環境で、試料の縦方向の曲げ剛性を測定する。
【００４８】
（６）圧縮特性
試料を２０ｃｍ角に切断し、カトーテック社製のＫＥＳ−ＦＢ３圧縮試験機を用い、２０±２℃／６５±２％ＲＨの測定環境で、第一不織布層側より５０ｓｅｃ／ｍｍの圧縮速度で圧縮し、試料の圧縮特性を測定する。
（７）加工特性
温熱具用不織布は、透湿フィルムに積層時に、幅入りの有無などについて調べた。評価基準は、次の通りである。
○：幅入りすることなく、原反を加工することができた。
×：原反が幅入りしてしまった。
（８）肌触り
貼るタイプカイロの表面を触ったときの、肌の感覚について評価した。評価基準は、次の通りである。
○：肌に優しい柔らかい感覚があった。
×：肌に硬い感覚があった。
（９）柔軟性
貼るタイプカイロを貼ったときの、体への追従性について評価した。評価基準は、次の通りである。
○：体にぴったりと追従した。
×：体に追従することができなかった。
（１０）使用快適性
貼るタイプカイロを３時間使用後、肌への違和感について評価した。評価基準は、次の通りである。
○：違和感を感じなかった。
×：ゴワゴワの違和感を感じた。
【００４９】
［温熱具用不織布の製造］
実施例１
平均繊維径が、１５．４μｍであるポリブチレンテレフタレート（ＰＢＴ）長繊維を用いて、スパンボンド法により第一不織布層（目付８ｇ／ｍ２）を作製した。平均繊維径が１２．４μｍ、平均繊維長が５１ｍｍであるポリエチレンテレフタレート（ＰＥＴ）短繊維を用いて、スパンレース法により第二不織布層（目付２０ｇ／ｍ２）を作製した。第一不織布層と第二不織布層との質量比が２９／７１であった。
【００５０】
前記第一不織布層と第二不織布層とを積層させて、ウォーターパンチにより一体化して、複合不織布を作製した。具体的には、パーフュジェット社製のスパンレース加工機を用い、前記積層体を、網目を有する多孔性支持体上に設置し、先に第二不織布層側から高圧水流を噴射することにより、ある程度前記積層体を交絡させ、次に、積層体をひっくり返して、前記第一不織布側から高圧水流を噴射することにより、前記積層体をさらに交絡させた。前記高圧水流を噴射する条件の詳細は、第一不織布層側にかける噴射圧は４本のノズルでそれぞれ１５ｋｇｆ／ｃｍ２（１．４７ＭＰａ）、３０ｋｇｆ／ｃｍ２（２．９４ＭＰａ）、７０ｋｇｆ／ｃｍ２（６．８６ＭＰａ）、及び、１００ｋｇｆ／ｃｍ２（９．８０ＭＰａ）であり、第二不織布層側にかける噴射圧は３本のノズルでそれぞれ９０ｋｇｆ／ｃｍ２（８．８３ＭＰａ）であり、噴射ノズルの孔径は１００μｍであった。
【００５１】
その後、ドライヤーで前記交絡させた積層体に含有する水分を乾燥し、ワインダーで巻き取り、温熱具用不織布１を製造した。温熱具用不織布１について、縦方向の曲げ剛性値および圧縮特性値を測定した結果を表１に示す。
【００５２】
また、透湿フィルムとしてポリエチレン製多孔質フィルム（膜厚：５０μｍ）を、温熱具用不織布１の第一不織布層側に積層し、包材を作製した。得られた包材に、鉄粉６１．６ｗｔ％、活性炭５．３ｗｔ％、バーミキュライト９．５ｗｔ％、食塩３．１ｗｔ％、水２０．５ｗｔ％からなる発熱組成物を収容し、ヒートシール法により温熱具１を製造した。温熱具１について、肌触り、柔軟性および使用快適性を評価し、結果を表１に示す。なお、包材作製時に、温熱具用不織布１は、透湿フィルムに積層時の加工特性も評価した結果を表１に示す。
【００５３】
実施例２〜７および比較例１〜６
表１及び表２に示している第一不織布層および第二不織布層を用いた以外は、実施例１と同一方法で、温熱具用不織布２〜１３および温熱具２〜１３を製造した。実施例１と同様の方法で測定および評価を行って、結果を表１に示す。表１及び表２において、ＰＢＴ、ＰＥＴ、ＰＴＴ、Ｒｙは、それぞれポリブチレンテレフタレート、ポリエチレンテレフタレート、ポリトリメチレンテレフタレート、レーヨンの略称である。
【００５４】
【表１】
0005095457.tif 000002
【００５５】
【表２】
0005095457.tif 000003
【００５６】
実施例１〜７において、温熱具用不織布のいずれも、目付が８ｇ／ｍ２〜２５ｇ／ｍ２であって、平均繊維径が７μｍ〜３０μｍである長繊維からなる第一不織布層と、目付が２０ｇ／ｍ２〜５０ｇ／ｍ２であって、平均繊維径が７μｍ〜３０μｍである短繊維からなる第二不織布層とを含んだため、その縦方向の曲げ剛性値および圧縮特性値が本発明の範囲にあり、その加工特性や、それを用いた温熱具の肌触り、柔軟性および使用快適性が優れていることが分かった。
【００５７】
比較例１および２の温熱具用不織布では、不織布層の目付（比較例１の第二不織布層または比較例２の第一不織布層）が本発明の範囲を超えたため、温熱具用不織布の加工特性およびそれを用いた温熱具の肌触りが優れていたが、温熱具用不織布の縦方向の曲げ剛性値および圧縮特性値が本発明の範囲を超えて、温熱具の柔軟性および使用快適性が劣ることが分かった。
【００５８】
比較例３および６の温熱具用不織布では、第一不織布層および第二不織布層の平均繊維径がいずれも本発明の範囲を超えたため、温熱具用不織布の加工特性が優れていたが、縦方向の曲げ剛性値および圧縮特性値が本発明の範囲を超えて、温熱具の肌触り、柔軟性および使用快適性が劣ることが分かった。
【００５９】
比較例４の温熱具用不織布では、第一不織布層を用いなかったため、温熱具用不織布の縦方向の曲げ剛性値が０．０３５〜０．０５０ｇｆ・ｃｍ／ｃｍ２の範囲にあり、それを用いた温熱具の肌触り、柔軟性および使用快適性が優れていたが、温熱具用不織布の圧縮特性および加工特性が劣ることが分かった。
【００６０】
比較例５の温熱具用不織布では、第二不織布層を使用せずに、また第一不織布層の目付が２５ｇ／ｍ２を超えたため、温熱具用不織布の加工特性が優れていたが、縦方向の曲げ剛性値が０．０５０ｇｆ・ｃｍ／ｃｍ２を超えて、圧縮特性値が０．５５ｇｆ・ｃｍ／ｃｍ２未満になり、それを用いた温熱具の肌触り、柔軟性および使用快適性が劣ることが分かった。
【図面の簡単な説明】
【００６１】
【図１】本発明の温熱具用不織布を例示する断面説明図である。
【図２】本発明の温熱具用不織布を例示する断面説明図である。
【図３】本発明の温熱具用不織布を包材として使用している温熱具の態様を例示する断面説明図である。
【図４】本発明の温熱具用不織布を包材として使用している温熱具の態様を例示する断面説明図である。
【符号の説明】
【００６２】
１：第二不織布層、３：第一不織布層、５：透湿フィルム、７：発熱組成物、９：シール部、１０：温熱具用不織布、１１：接着手段、２０：温熱具
【図１】
0005095457.tif 000004
【図２】
0005095457.tif 000005
【図３】
0005095457.tif 000006
【図４】
0005095457.tif 000007